(57)【要約】【課題】本発明の課題は、基材が用紙であっても紙剥けする事がなく、優れた硬化性、及び優れた流動性を保持することを特徴とする活性エネルギー線硬化型オフセットインキ組成物を提供することにある。更には、該組成物を用いた印刷物を提供することにある。【解決手段】本発明の解決手段は、光重合開始剤（Ａ）、（メタ）アクリレートモノマー（Ｂ）、バインダー（Ｃ）及び体質顔料（Ｄ）を含有する活性エネルギー線硬化型インキ組成物であって、前記光重合開始剤（Ａ）がアシルフォスフィンオキサイド系光重合開始剤及びアルキルアミノベンゾフェノン化合物を含み、前記バインダー（Ｃ）がジアリルイソフタレート樹脂である活性エネルギー線硬化型オフセットインキ組成物。【選択図】なし【特許請求の範囲】
【請求項１】
光重合開始剤（Ａ）、（メタ）アクリレートモノマー（Ｂ）、バインダー（Ｃ）及び体質顔料（Ｄ）を含有する活性エネルギー線硬化型オフセットインキ組成物であって、前記光重合開始剤（Ａ）がアシルフォスフィンオキサイド系光重合開始剤及びアルキルアミノベンゾフェノン化合物を含み、前記バインダー（Ｃ）がジアリルイソフタレート樹脂であることを特徴とする活性エネルギー線硬化型オフセットインキ組成物。
【請求項２】
前記アシルフォスフィンオキサイド系光重合開始剤の含有量が、インキ組成物全量の４〜１２質量％である請求項１に記載の活性エネルギー線硬化型オフセットインキ組成物。
【請求項３】
前記アシルフォスフィンオキサイド系光重合開始剤が、２，４，６−トリメチルベンゾイル−ジフェニル−フォスフィンオキサイドである請求項１又は２に記載の活性エネルギー線硬化型オフセットインキ組成物。
【請求項４】
前記アルキルアミノベンゾフェノン化合物の含有量が、インキ組成物全量の２〜８質量％である請求項１〜３の何れか１つに記載の活性エネルギー線硬化型オフセットインキ組成物。
【請求項５】
前記アルキルアミノベンゾフェノン化合物が、４，４’−ビス−（ジエチルアミノ）ベンゾフェノンである請求項１〜４の何れか１つに記載の活性エネルギー線硬化型オフセットインキ組成物。
【請求項６】
前記（メタ）アクリレートモノマー（Ｂ）が、グリセリンプロピレンオキサイド付加体トリ（メタ）アクリレート、ジトリメチロールプロパンテトラアクリレート、トリメチロールプロパンプロピレンオキサイド付加体トリ（メタ）アクリレート、ネオペンチルグリコールプロピレンオキサイド付加体ジ（メタ）アクリレートからなる群から選ばれる何れか１つ以上である（メタ）アクリレートモノマー（Ｂ１）であり、（メタ）アクリレートモノマー（Ｂ１）の総量がインキ組成物全量の１０〜６０質量％含有する請求項１〜５の何れか１つに記載の活性エネルギー線硬化型オフセットインキ組成物。
【請求項７】
前記ジアリルイソフタレート樹脂の含有量が、インキ組成物全量の５〜２０質量％である請求項１〜６の何れか１つに記載の活性エネルギー線硬化型オフセットインキ組成物。
【請求項８】
前記体質顔料（Ｄ）が、タルク、炭酸マグネシウム、シリカからなる群から選ばれる少なくとも１つ以上である請求項１〜７の何れか１つに記載の活性エネルギー線硬化型オフセットインキ組成物。
【請求項９】
請求項１〜８の何れか１つに記載の活性エネルギー線硬化型オフセットインキ組成物を使用することを特徴とする活性エネルギー線硬化型オフセットインキ。
【請求項１０】
基材上に請求項９記載の活性エネルギー線硬化型オフセットインキの硬化物を有する事を特徴とする印刷物。
【発明の詳細な説明】
【技術分野】
【０００１】
本発明は、基材が用紙であっても紙剥けする事がなく、優れた硬化性、及び優れた流動性を保持することを特徴とする活性エネルギー線硬化型オフセットインキ組成物に関する。更には、該組成物を用いた印刷物に関する。
【背景技術】
【０００２】
活性エネルギー線条件下で硬化する紫外線硬化型オフセットインキは、瞬間乾燥の特性の利便性から、各種書籍印刷、美術印刷、シール・ラベル印刷、ビジネスフォーム印刷、玩具や紙器等の食品包装向けパッケージ印刷等の分野で広く使用されている。
中でも、紫外線硬化型オフセットインキの特性の１つであるインキのタックが高い傾向にある事から、基材が用紙やカルトンの場合、温度依存性や印刷速度依存性に影響を受けやすい冬季等の低温条件下での印刷時または高速印刷時において、紙剥け・エッジピック等のインキのタック上昇に伴う印刷トラブルが避けられない傾向にある。本発明はこれらの紙剥けを抑制しつつ優れた硬化性、優れた流動性と印刷品質を保持することを特徴とする活性エネルギー線硬化型オフセットインキ組成物を提供するものである。
【０００３】
例えば、光重合開始剤が、α−（ジメチル）アミノアルキルフェノン化合物および／またはα−モルフォリノアルキルフェノン化合物と、ジアルキルアミノベンゾフェノン化合物および／またはチオキサントン化合物とからなる光重合開始剤、特定のアクリレートモノマーおよびバインダー樹脂を含有する活性エネルギー線硬化型インキ組成物に関するものとして特許文献１を挙げる事ができるが、硬化性を補うために、アクリレートモノマーへの溶解性に乏しい光重合開始剤を用いており、流動性に乏しく、印刷中にインキが印刷機のインキつぼからインキ出しロールに転移しなくなり、印刷濃度が低下する「つぼ上がり」等の印刷トラブルを起こしやすい。
【先行技術文献】
【特許文献】
【０００４】
【特許文献１】特開２０１５−１９３６７７号
【発明の概要】
【発明が解決しようとする課題】
【０００５】
本発明の課題は、基材が用紙であっても紙剥けする事がなく、優れた硬化性、及び優れた流動性を保持することを特徴とする活性エネルギー線硬化型オフセットインキ組成物を提供することにある。更には、該組成物を用いた印刷物を提供することにある。
【課題を解決するための手段】
【０００６】
本発明者等は、上記課題を解決すべく鋭意研究を重ねた結果、特定の光重合開始剤、アクリレートモノマー、特定のバインダー及び体質顔料を併用する事で紙剥けの発生を抑制する事ができる活性エネルギー線硬化型オフセットインキ組成物が得られることを見出し、本発明を完成するに至った。
【０００７】
即ち、本発明は、光重合開始剤（Ａ）、（メタ）アクリレートモノマー（Ｂ）、バインダー（Ｃ）及び体質顔料（Ｄ）を含有する活性エネルギー線硬化型インキ組成物であって、前記光重合開始剤（Ａ）がアシルフォスフィンオキサイド系光重合開始剤及びアルキルアミノベンゾフェノン化合物を含み、前記バインダー（Ｃ）がジアリルイソフタレート樹脂であることを特徴とする活性エネルギー線硬化型オフセットインキ組成物に関する。
【０００８】
更に、本発明は、前記アシルフォスフィンオキサイド系光重合開始剤の含有量が、インキ組成物全量の４〜１２質量％である活性エネルギー線硬化型オフセットインキ組成物に関する。
【０００９】
更に、本発明は、前記アシルフォスフィンオキサイド系光重合開始剤が、２，４，６−トリメチルベンゾイル−ジフェニル−フォスフィンオキサイドである活性エネルギー線硬化型オフセットインキ組成物に関する。
【００１０】
更に、本発明は、前記アルキルアミノベンゾフェノン化合物の含有量が、インキ組成物全量の２〜８質量％である活性エネルギー線硬化型オフセットインキ組成物に関する。
【００１１】
更に、本発明は、前記アルキルアミノベンゾフェノン化合物が、４，４’−ビス−（ジエチルアミノ）ベンゾフェノンである活性エネルギー線硬化型オフセットインキ組成物に関する。
【００１２】
更に、本発明は、前記（メタ）アクリレートモノマー（Ｂ）が、グリセリンプロピレンオキサイド付加体トリ（メタ）アクリレート、ジトリメチロールプロパンテトラアクリレート、トリメチロールプロパンプロピレンオキサイド付加体トリ（メタ）アクリレート、ネオペンチルグリコールプロピレンオキサイド付加体ジ（メタ）アクリレートからなる群から選ばれる何れか１つ以上である（メタ）アクリレートモノマー（Ｂ１）であり、（メタ）アクリレートモノマー（Ｂ１）の総量が、インキ組成物全量の１０〜６０質量％含有する活性エネルギー線硬化型オフセットインキ組成物に関する。
【００１３】
更に、本発明は、前記ジアリルイソフタレート樹脂の含有量が、インキ組成物全量の５〜２０質量％である活性エネルギー線硬化型オフセットインキ組成物に関する。
【００１４】
更に、本発明は、前記体質顔料（Ｄ）が、タルク、炭酸マグネシウム、シリカからなる群から選ばれる少なくとも１つ以上である活性エネルギー線硬化型オフセットインキ組成物に関する。
【００１５】
更に、本発明は、該記載の活性エネルギー線硬化性オフセットインキ組成物を使用することを特徴とする活性エネルギー線硬化性オフセットインキに関する。
【００１６】
更に、本発明は、基材上に該活性エネルギー線硬化性オフセットインキの硬化物を有する事を特徴とする印刷物に関する。
【発明の効果】
【００１７】
本発明の活性エネルギー線硬化型オフセットインキ組成物により、基材が用紙であっても紙剥けする事がなく、優れた硬化性、優れた流動性を保持することを特徴とする活性エネルギー線硬化型オフセットインキ組成物を提供することが出来る。
【発明を実施するための形態】
【００１８】
本発明の、活性エネルギー線硬化型オフセットインキ組成物は、光重合開始剤（Ａ）、（メタ）アクリレートモノマー（Ｂ）、バインダー（Ｃ）及び体質顔料（Ｄ）を含有する活性エネルギー線硬化型オフセットインキ組成物であって、前記光重合開始剤（Ａ）がアシルフォスフィンオキサイド系光重合開始剤及びアルキルアミノベンゾフェノン化合物を含み、前記バインダー（Ｃ）がジアリルイソフタレート樹脂であることで目的とする本発明の効果を奏するものである。
【００１９】
本発明の活性エネルギー線硬化型オフセットインキ組成物で使用する光重合開始剤（Ａ）としては、アシルフォスフィンオキサイド系光重合開始剤及びアルキルアミノベンゾフェノン化合物を必須とするものである。
前記アシルフォスフィンオキサイド系光重合開始剤としては、ビス（２、４、６−トリメチルベンゾイル）−フェニルフォスフィンオキサイド（数平均分子量４１８．５）、２，４，６−トリメチルベンゾイル−ジフェニルフォスフィンオキサイド（数平均分子量３４８．０）等を挙げる事ができる。中でも、２，４，６−トリメチルベンゾイル−ジフェニルフォスフィンオキサイドが好ましい。
前記アルキルアミノベンゾフェノン化合物としては、４，４’−ビス−（ジメチルアミノ）ベンゾフェノン、４，４’−ビス−（ジエチルアミノ）ベンゾフェノン等の４，４’−ジアルキルベンゾフェノン類、４−ベンゾイル−４’−メチルジフェニルスルフィド等が挙げられる。中でも４，４′−ビス（ジエチルアミノ）ベンゾフェノン（数平均分子量３２４．４７）が好ましく、これらは光増感剤としての役目も併せ持つ。 
【００２０】
活性エネルギー線の中でも２００〜４２０ｎｍの紫外線波長領域において、光開裂型開始剤であるα−（ジメチル）アミノアルキルフェノン化合物や、α−モルフォリノアルキルフェノン化合物と、水素引き抜き型重合開始剤であるジアルキルベンゾフェノン化合物やチオキサントン化合物等を併用する手法が知られているが、これらを単一もしくは組み合わせた光開始剤を使用した場合、優れた硬化性、優れた流動性を保持することは難しい。
【００２１】
例えば、α−（ジメチル）アミノアルキルフェノン化合物やチオキサントン化合物は硬化性に優れる開始剤であるが、アクリレートモノマーに対する溶解性に乏しく、アシルフォスフィンオキサイド系光重合開始剤及びアルキルアミノベンゾフェノン化合物の組み合わせよりもインキの流動性に劣る。α−モルフォリノアルキルフェノン化合物は溶解性に優れるが、硬化性においてアシルフォスフィンオキサイド系光重合開始剤に劣る。
本発明の活性エネルギー線硬化型オフセットインキ組成物では、アシルフォスフィンオキサイド系光重合開始剤及びアルキルアミノベンゾフェノン化合物の２種、より好ましくは２，４，６−トリメチルベンゾイル−ジフェニルフォスフィンオキサイドと、４，４’−ビス−（ジエチルアミノ）ベンゾフェノンの２種を併用する事で優れた硬化性、優れた流動性を保持する事ができる。
【００２２】
前記アシルフォスフィンオキサイド系光重合開始剤の含有量としては、インキ組成物全量の４〜１２質量％の範囲が好ましい。４質量％以上であれば硬化性を得ることができ、また、１２質量％以上であればアクリレートモノマーに対して飽和溶解し、流動性を損ねてしまう。              
また、前記アルキルアミノベンゾフェノン化合物の含有量としては、インキ組成物全量の２〜８質量％の範囲が好ましい。２質量％以上であれば硬化性を得ることができ、また、８質量％以上であればアクリレートモノマーに対して飽和溶解し、流動性を損ねてしまう。
また、アシルフォスフィンオキサイド系光重合開始剤とアルキルアミノベンゾフェノン化合物の併用に伴う優れた硬化性、優れた流動性を兼備する観点から両者の添加量はこの範囲が好ましい。
【００２３】
本発明の活性エネルギー線硬化型オフセットインキ組成物で使用する(メタ)アクリレートモノマー（Ｂ）について説明する。  尚、本発明において、「（メタ）アクリレート」とは、アクリレート及びメタクリレートの一方または両方をいい、「（メタ）アクリル化合物」とは、アクリル化合物及びメタクリル化合物」の一方または両方をいう。
(メタ)アクリレートモノマー（Ｂ）としては、単官能（メタ）アクリレート、多官能（メタ）アクリレート、重合性オリゴマー等が挙げられる。
【００２４】
単官能（メタ）アクリレートとしては、例えば、エチル（メタ）アクリレート、ブチル（メタ）アクリレート、２−エチルヘキシル（メタ）アクリレート、ノニル（メタ）アクリレート、ラウリル（メタ）アクリレート、トリデシル（メタ）アクリレート、ヘキサデシル（メタ）アクリレート、オクタデシル（メタ）アクリレート、イソアミル（メタ）アクリレート、イソデシル（メタ）アクリレート、イソステアリル（メタ）アクリレート、シクロヘキシル（メタ）アクリレート、ベンジル（メタ）アクリレート、メトキシエチル（メタ）アクリレート、ブトキシエチル（メタ）アクリレート、フェノキシエチル（メタ）アクリレート、フェノキシジエチレングリコール（メタ）アクリレート、ノニルフェノキシエチル（メタ）アクリレート、テトラヒドロフルフリル（メタ）アクリレート、グリシジル（メタ）アクリレート、２−ヒドロキシエチル（メタ）アクリレート、２−ヒドロキシ−３−フェノキシプロピル（メタ）アクリレート、３−クロロ−２−ヒドロキシプロピル（メタ）アクリレート、ジエチルアミノエチル（メタ）アクリレート、ノニルフェノキシエチルテトラヒドロフルフリル（メタ）アクリレート、カプロラクトン変性テトラヒドロフルフリル（メタ）アクリレート、イソボルニル（メタ）アクリレート、ジシクロペンタニル（メタ）アクリレート、ジシクロペンテニロキシエチル（メタ）アクリレート等が挙げられる。
【００２５】
２官能以上の（メタ）アクリレートとしては、例えば、１，４−ブタンジオールジ（メタ）アクリレート、３−メチル−１，５−ペンタンジオールジ（メタ）アクリレート、１，６−ヘキサンジオールジ（メタ）アクリレート、ネオペンチルグリコールジ（メタ）アクリレート、２−メチル−１，８−オクタンジオールジ（メタ）アクリレート、２−ブチル−２−エチル−１，３−プロパンジオールジ（メタ）アクリレート、トリシクロデカンジメタノールジ（メタ）アクリレート、エチレングリコールジ（メタ）アクリレート、ジエチレングリコールジ（メタ）アクリレート、トリエチレングリコールジ（メタ）アクリレート、ジプロピレングリコールジ（メタ）アクリレート、トリプロピレングリコールジ（メタ）アクリレート等の２価アルコールのジ（メタ）アクリレート、ポリエチレングリコールジ（メタ）アクリレート、ポリプロピレングリコールジ（メタ）アクリレート、トリス（２−ヒドロキシエチル）イソシアヌレートのジ（メタ）アクリレート、ネオペンチルグリコール１モルに４モル以上のエチレンオキサイドもしくはプロピレンオキサイドを付加して得たジオールのジ（メタ）アクリレート、ビスフェノールＡ１モルに２モルのエチレンオキサイドもしくはプロピレンオキサイドを付加して得たジオールのジ（メタ）アクリレート、トリメチロールプロパントリ（メタ）アクリレート、ペンタエリスリトールトリ（メタ）アクリレート、ペンタエリスリトールテトラ（メタ）アクリレート、ジトリメチロールプロパンテトラ（メタ）アクリレート、ジペンタエリスリトールのポリ（メタ）アクリレート等の３価以上の多価アルコールのポリ（メタ）アクリレート、グリセリン１モルに３モル以上のエチレンオキサイドもしくはプロピレンオキサイドを付加して得たトリオールのトリ（メタ）アクリレート、トリメチロールプロパン１モルに３モル以上のエチレンオキサイドもしくはプロピレンオキサイドを付加して得たトリオールのジ又はトリ（メタ）アクリレート、ビスフェノールＡ１モルに４モル以上のエチレンオキサイドもしくはプロピレンオキサイドを付加して得たジオールのジ（メタ）アクリレート等のポリオキシアルキレンポリオールのポリ（メタ）アクリレート等が挙げられる。
【００２６】
重合性オリゴマーとしては、アミン変性ポリエーテルアクリレート、アミン変性エポキシアクリレート、アミン変性脂肪族アクリレート、アミン変性ポリエステルアクリレート、アミノ（メタ）アクリレートなどのアミン変性アクリレート、ポリエステル（メタ）アクリレート、ポリエーテル（メタ）アクリレート、ポリオレフィン（メタ）アクリレート、ポリスチレン（メタ）アクリレート、エポキシ（メタ）アクリレート、ウレタン（メタ）アクリレート等が挙げられる。  
【００２７】
中でも、２官能以上の（メタ）アクリレートにあたるグリセリン１モルに３モル以上のプロピレンオキサイドを付加して得たトリオールのトリ（メタ）アクリレートであるグリセリンプロピレンオキサイド付加体トリ（メタ）アクリレート、ジトリメチロールプロパンテトラアクリレート、トリメチロールプロパン１モルに３モル以上のプロピレンオキサイドを付加して得たトリオールのトリ（メタ）アクリレートであるトリメチロールプロパンプロピレンオキサイド付加体トリ（メタ）アクリレート、ネオペンチルグリコール１モルに２モル以上のプロピレンオキサイドを付加して得たジオールのジ（メタ）アクリレートであるネオペンチルグリコールプロピレンオキサイド付加体ジ（メタ）アクリレートが流動性と良好な硬化性を保ちつつ「紙剥け」を抑制できる点でより好ましい。前記トリメチロールプロパンプロピレンオキサイド付加体トリ（メタ）アクリレートとしては、代表的なものとしてトリメチロールプロパンプロピレンオキサイド（ＰＯ）変性（ｎ≒３）トリアクリレートが挙げられる。
特に、グリセリンプロピレンオキサイド付加体トリ（メタ）アクリレートが紙剥けにおいて最も好ましい。
前記したグリセリンプロピレンオキサイド付加体トリ（メタ）アクリレート、ジトリメチロールプロパンテトラアクリレート、トリメチロールプロパンプロピレンオキサイド付加体トリ（メタ）アクリレート、ネオペンチルグリコールプロピレンオキサイド付加体ジ（メタ）アクリレートからなる群から選ばれる何れか１つ以上である（メタ）アクリレートモノマー（Ｂ１）の総量が、組成物全量の１０〜６０質量％の範囲が好ましく、より好ましくは１０〜４０質量％であり、１０〜２５質量％の範囲であれば更に好ましい。
【００２８】
ジアリルフタレート樹脂としては、オルソ、イソ、テレの３種の異性体が存在するが、  本発明の活性エネルギー線硬化型オフセットインキ組成物で用いるバインダー（Ｃ）としてジアリルイソフタレート樹脂である事を必須とする。
前記ジアリルイソフタレート樹脂（Ｂ）としては、例えば、主剤としてのフタル酸等の多塩基酸、硬化剤としてのアリルアルコール等、架橋剤等を含む組成物等が挙げられる。前記架橋剤としては、例えば、スチレン、酢酸ビニル等が挙げられる。
ジアリルイソフタレート樹脂は、優れた紙剥け性、耐乳化適性、ロングランでの印刷適性を付与するために特に有用である。
ジアリルイソフタレート樹脂としては、具体的には、ダイソーイソダップ（ダイソー社製）が挙げられる。
本発明の活性エネルギー線硬化型オフセットインキ組成物において、ジアリルイソフタレート樹脂の含有量は本発明の課題である「紙剥け防止」の観点から、インキ組成物全量の５〜２０質量％であることが好ましく、５〜１５質量％であることがより好ましい。
ジアリルイソフタレート樹脂の含有量が５質量％未満では、十分なインキ粘度が得られず、印刷上、ドットゲインや汚れ等のトラブルが発生する傾向にある。一方、ジアリルイソフタレート樹脂の含有量が２０質量％を超えると、インキの流動性を著しく損ない、十分な印刷適性を付与することができないことがある。
【００２９】
本発明の活性エネルギー線硬化型オフセットインキ組成物では体質顔料（Ｄ）を使用する事を必須とする。体質顔料（Ｄ）として無機微粒子を用いる事ができる。無機微粒子としては、酸化チタン、グラファイト、亜鉛華等の無機着色顔料；炭酸石灰粉、沈降性炭酸カルシウム、沈降性硫酸バリウム、石膏、クレイ(ＣｈｉｎａＣｌａｙ)、シリカ、珪藻土、タルク、カオリン、アルミナホワイト、硫酸バリウム、ステアリン酸アルミニウム、ステアリン酸カルシウム、炭酸マグネシウム、バライト粉、砥の粉等の無機体質顔料； 等の無機顔料や、シリコーン、ガラスビーズなどがあげられる。これら無機微粒子は、インキの流動性調整、ミスチング防止、紙等の印刷基材への浸透防止といった効果に加え、冬季等の低温条件下の印刷時や高速印刷時に発生する紙剥けのトラブルを抑制する効果を付加する事が出来る。
これらの中でも、「紙剥け」を抑制できる観点からタルク、炭酸マグネシウム、シリカが好ましく、組成物の流動性を保持できる点で特にタルク、炭酸マグネシウムが好ましい。
【００３０】
前記タルク、炭酸マグネシウム、シリカは単独で用いてもよいし２種以上組み合わせて用いてもよい。前記タルクを使用する場合、その含有量はインキ組成物全量の１〜６質量％の範囲が好ましく、炭酸マグネシウムを使用する場合、その含有量はインキ組成物全量の１〜１０質量％の範囲が好ましく、シリカを使用する場合、その含有量はインキ組成物全量の０．１〜５質量％である事が好ましい。
【００３１】
また、前記活性エネルギー線硬化型オフセットインキ組成物は、前記活性エネルギー線硬化性樹脂組成物の硬化塗膜の硬化性を向上できることから、必要に応じて、さらに光増感剤を添加して、硬化性を向上することもできる。
【００３２】
前記光増感剤としては、例えば、脂肪族アミン、芳香族アミン等のアミン化合物、ｏ−トリルチオ尿素等の尿素化合物、ナトリウムジエチルジチオホスフェート、ｓ−ベンジルイソチウロニウム−ｐ−トルエンスルホネート等の硫黄化合物などが挙げられる。これら光増感剤の使用量は、硬化性向上の効果が良好なものとなる点から本発明の活性エネルギー線硬化型インキ組成物中の不揮発成分１００質量％に対し、前記アルキルアミノベンゾフェノン化合物も合算してその合計使用量として１〜２０質量％となる範囲であることが好ましい。
【００３３】
本発明の活性エネルギー線硬化型オフセットインキ組成物は必要に応じ更に、酸化防止剤、重合禁止剤、シリコン系添加剤、ワックス、顔料、染料等を含有しても良い。
【００３４】
前記酸化防止剤としては、例えば、ヒンダードフェノール系酸化防止剤、ヒンダードアミン系酸化防止剤、有機硫黄系酸化防止剤、リン酸エステル系酸化防止剤等が挙げられる。これらの酸化防止剤は、単独で用いることも２種以上を併用することもできる。
【００３５】
前記シリコン系添加剤としては、例えば、ジメチルポリシロキサン、メチルフェニルポリシロキサン、環状ジメチルポリシロキサン、メチルハイドロゲンポリシロキサン、ポリエーテル変性ジメチルポリシロキサン共重合体、ポリエステル変性ジメチルポリシロキサン共重合体、フッ素変性ジメチルポリシロキサン共重合体、アミノ変性ジメチルポリシロキサン共重合体等のアルキル基やフェニル基を有するポリオルガノシロキサン、ポリエーテル変性アクリル基を有するポリジメチルシロキサン、ポリエステル変性アクリル基を有するポリジメチルシロキサンなどが挙げられる。これらのシリコン系添加剤は、単独で用いることも２種以上を併用することもできる。
【００３６】
本発明の活性エネルギー線硬化型オフセットインキ組成物では、硬化性を向上させる目的でワックスを添加することができる。前記ワックスとしては、パラフィンワックス、カルナバワックス、みつろう、マイクロクリスタリンワックス、ポリエチレンワックス、酸化ポリエチレンワックス、ポリテトラフルオロエチレンワックス、アマイドワックスなどのワックス、ヤシ油脂肪酸や大豆油脂肪酸などの原子炭素数８〜１８程度の範囲にある脂肪酸等を挙げることができる。
【００３７】
前記顔料としては、公知慣用の無機顔料や有機顔料を使用することができる。
【００３８】
前記無機顔料としては、例えば、酸化鉄や、コンタクト法、ファーネス法、サーマル法等の公知の方法によって製造されたカーボンブラック等がある。
例えば、ラーベン１４、ラーベン４５０、ラーベン８６０Ｕｌｔｒａ、ラーベン１０３５、ラーベン１０４０、ラーベン１０６０Ｕｌｔｒａ、ラーベン１０８０Ｕｌｔｒａ、ラーベン１１８０、ラーベン１２５５（以上、ビルラ社製）、リーガル２５０Ｒ、リーガル４００Ｒ、リーガル３３０Ｒ、リーガル６６０Ｒ、モーグルＬ（以上、キャボット社製）、ＭＡ７、ＭＡ８、ＭＡ１１（以上、三菱化学社製）等を挙げることができ、これらは単独で使用してもよく、また２種以上を適宜組み合わせて使用してもよい。
【００３９】
前記有機顔料としては、例えば、キナクリドン顔料、キナクリドンキノン顔料、ジオキサジン顔料、フタロシアニン顔料、アントラピリミジン顔料、アンサンスロン顔料、インダンスロン顔料、フラバンスロン顔料、ペリレン顔料、ジケトピロロピロール顔料、ペリノン顔料、キノフタロン顔料、アントラキノン顔料、チオインジゴ顔料、ベンツイミダゾロン顔料、アゾ顔料等が挙げられる。これらの顔料は、単独で用いることも２種以上を併用することもできる。
【００４０】
イエローインキに使用される顔料の具体例としては、Ｃ．Ｉ．ピグメントイエロー１、２、１２、１３、１４、１６、１７、７３、７４、７５、８３、９３、９５、９７、９８、１０９、１１０、１１４、１２０、１２８、１２９、１３８、１５０、１５１、１５４、１５５、１７４、１８０、１８５等が挙げられる。
【００４１】
また、マゼンタインキに使用される顔料の具体例としては、Ｃ．Ｉ．ピグメントレッド５、７、１２、４８（Ｃａ）、４８（Ｍｎ）、５７（Ｃａ）、５７：１、１１２、１２２、１２３、１４６、１６８、１７６、１８４、１８５、２０２、２０９、２６９等、Ｃ．Ｉ．ピグメントバイオレット１９等が挙げられる。
【００４２】
また、シアンインキに使用される顔料の具体例としては、Ｃ．Ｉ．ピグメントブルー１、２、３、１５、１５：３、１５：４、１６、２２、６０、６３、６６等が挙げられる。
【００４３】
更に染料としては、例えば、モノアゾ・ジスアゾ等のアゾ染料、金属錯塩染料、ナフトール染料、アントラキノン染料、インジゴ染料、カーボニウム染料、キノイミン染料、シアニン染料、キノリン染料、ニトロ染料、ニトロソ染料、ベンゾキノン染料、ナフトキノン染料、ナフタルイミド染料、ペリノン染料、フタロシアニン染料、トリアリルメタン系染料等が挙げられる。これらの染料は、単独で用いることも２種以上を併用することもできる。
【００４４】
本発明の活性エネルギー線硬化型オフセットインキ組成物、及び該組成物を用いた活性エネルギー線硬化型オフセットインキは、基材に印刷後、活性エネルギー線を照射することで硬化塗膜とすることができる。
【００４５】
前記活性エネルギー線としては、例えば、紫外線、電子線、α線、β線、γ線等の電離放射線が挙げられる。また、前記活性エネルギー線として、紫外線を用いる場合、紫外線による硬化反応を効率よく行う上で、窒素ガス等の不活性ガス雰囲気下で照射してもよく、空気雰囲気下で照射しても良い。
【００４６】
前記紫外線の発生源としては、実用性、及び経済性の面から紫外線ランプが一般的に用いられている。具体的には、殺菌灯、紫外線用蛍光灯、複写用高圧水銀灯、低圧水銀ランプ、中圧水銀ランプ、高圧水銀ランプ、超高圧水銀ランプ、無電極ランプ、カーボンアーク、キセノンランプ、ガリウムランプ、メタルハライドランプ、太陽光、紫外線発光ダイオード（ＵＶ−ＬＥＤ）等が挙げられる。
【００４７】
本発明の活性エネルギー線硬化型オフセットインキ組成物で使用する印刷基材としては特に限定は無いが、とりわけ用紙、カルトンを基材とする場合、冬季等の低温条件下の印刷時や高速印刷時に発生する紙剥けのトラブルを抑制する効果を充分に発揮する事が出来る。例えばカタログ、ポスター、チラシ、ＣＤジャケット、ダイレクトメール、パンフレット、化粧品や飲料、医薬品、おもちゃ、機器等のパッケージ等の印刷に用いられる上質紙、コート紙、アート紙、模造紙、薄紙、厚紙等の紙、各種合成紙等に対し、効力を発揮できる。
ポリエステル樹脂、アクリル樹脂、塩化ビニル樹脂、塩化ビニリデン樹脂、ポリビニルアルコール、ポリエチレン、ポリプロピレン、ポリアクリロニトリル、エチレン酢酸ビニル共重合体、エチレンビニルアルコール共重合体、エチレンメタクリル酸共重合体、ナイロン、ポリ乳酸、ポリカーボネート等のフィルム又はシート、セロファン、アルミニウムフォイル、その他従来から印刷基材として使用されている各種基材に対し使用しても特に問題はない。
また、金属基材、ガラス基材、紙基材、木材基材、繊維質基材等のその他の基材に用いてもよい。
【００４８】
本発明で述べる活性エネルギー線硬化型オフセットインキ組成物の製造は、従来の活性エネルギー線硬化型オフセットインキ組成物と同様に、前記体質顔料、（メタ）アクリレートモノマー、バインダー、光重合開始剤、増感剤、その他添加剤等を配合してミキサー等で撹拌混合し、三本ロールミル、ビーズミル等の分散機を用いて練肉することで製造される。
【実施例】
【００４９】
以下、実施例と比較例とにより、本発明を具体的に説明する。
【００５０】
なお、本実施例において、重量平均分子量（Ｍｗ）は、ゲルパーミッションクロマトグラフ（ＧＰＣ）を用い、下記の条件により測定した値である。
【００５１】
測定装置  ；  東ソー株式会社製  ＨＬＣ−８２２０
カラム    ；  東ソー株式会社製ガードカラムＨＸＬ−Ｈ
＋東ソー株式会社製  ＴＳＫｇｅｌ  Ｇ５０００ＨＸＬ
＋東ソー株式会社製  ＴＳＫｇｅｌ  Ｇ４０００ＨＸＬ
＋東ソー株式会社製  ＴＳＫｇｅｌ  Ｇ３０００ＨＸＬ
＋東ソー株式会社製  ＴＳＫｇｅｌ  Ｇ２０００ＨＸＬ
検出器    ；  ＲＩ（示差屈折計）
データ処理：東ソー株式会社製  ＳＣ−８０１０
測定条件：  カラム温度  ４０℃
溶媒        テトラヒドロフラン
流速        １．０ｍｌ／分
標準      ；ポリスチレン
試料      ；樹脂固形分換算で０．４質量％のテトラヒドロフラン溶液をマイクロフィルターでろ過したもの（１００μｌ）
【００５２】
（実施例１：活性エネルギー線硬化型オフセットインキ組成物（１）の調製）
ジアリルイソフタレート樹脂としてダイソーイソダップ（ダイソー社製）樹脂１５質量部、ジペンタエリスリトールヘキサアクリレート（東和合成株式会社製「アロニックスＭ−４００」）２３質量部、グリセリンプロピレンオキサイド付加体トリアクリレートとしてＯＴＡ４８０（ダイセル・オルネクス株式会社製）３０質量部、タルクとしてハイフィラー＃５０００ＰＪ（松村産業株式会社製）４質量部、ワックスとしてＳ−３８１−Ｎ１（ＳＨＡＭＲＯＣＫ  ＴＥＣＨＮＯＬＯＧＩＥ社製）１質量部、光重合開始剤としてアシルフォスフィンオキサイド系光重合開始剤  Ｏｍｎｉｒａｄ  ＴＰＯ（２，４，６−トリメチルベンゾイル−ジフェニル−フォスフィンオキサイド、ＩＧＭ社製）８質量部、４，４’−ビスジメチルアミノベンゾフェノン（大同化成工業株式会社製「ＥＡＢ−ＳＳ」）５質量部を６０℃で３時間混合した後、カーボンブラックであるＲＥＧＡＬ２５０（キャボット社製）を１４質量部加え、ミキサー（単軸ディゾルバー）を用いて撹拌した後、配合物を３本ロールミルを用いて練肉し、活性エネルギー線硬化型オフセットインキ組成物（１）を得た。
【００５３】
（実施例２〜３２：活性エネルギー線硬化型オフセットインキ組成物（２）〜（３２）の調製）
各種バインダー、（メタ）アクリレートモノマー、体質顔料、ワックス、カーボンブラック及び光重合開始剤を、表１〜４に示した組成及び配合量に変更した以外は、実施例１と同様の方法にて活性エネルギー線硬化型オフセットインキ組成物（２）〜（３２）を得た。
【００５４】
（比較例１〜３１：活性エネルギー線硬化型オフセットインキ組成物（Ｈ１）〜（Ｈ３１）の調製）
各種バインダー、（メタ）アクリレートモノマー、体質顔料、ワックス、カーボンブラック及び光重合開始剤を、表５〜８に示した組成及び配合量に変更した以外は、実施例１と同様の方法にて活性エネルギー線硬化型オフセットインキ組成物（Ｈ１）〜（Ｈ３１）を得た。
【００５５】
上記の実施例及び比較例で得られた活性エネルギー線硬化型オフセットインキ組成物を用いて、下記の評価を行った。
【００５６】
得られた活性エネルギー線硬化型オフセットインキ組成物を用いて、印刷機にて紙剥けの評価を行った。
【００５７】
[評価項目１：紙剥け]
紫外線照射装置としてアイグラフィックス社製水冷メタルハライドランプ（出力１６０Ｗ／ｃｍ、３灯使用）を搭載した小森コーポレーション社製リスロンＧ４０を用いて、インキ壷と壷ローラーの間のクリアランスを２−３μｍに調整した後、絵柄ベタ部のベタ濃度を墨濃度１．７（Ｘ−Ｒｉｔｅ社製ＳｐｅｃｔｒｏＥｙｅ濃度計で計測）で均一に濃度合わせした上で、毎時１５０００枚の印刷速度にてオフセット印刷を実施した。印刷用紙には王子製紙社製ＯＫトップコートプラス（５７．５ｋｇ、Ａ判）を使用した。版面に供給される湿し水は、水道水９８質量％とエッチ液（ＦＳＴ−７００、ＤＩＣ社製）２質量％を混合した水溶液を用いた。その際、印刷物の紙剥けの発生する程度を次の５段階にて目視評価した。
（評価基準）
５：印刷物に紙剥けが全く見られない。
４：印刷物に紙剥けが僅かに見られる。
３：印刷物に紙剥けが多少見られるが、品質に影響がない程度である。
２：印刷物に紙剥けが見られる。
１：印刷物の紙剥けが顕著である。
【００５８】
[評価項目２：インキ流動性]
インキ流動性はスプレッドメーター法（平行板粘度計）によりＪＩＳ Ｋ５１０１、５７０１に則った方法で測定を実施し、水平に置いた２枚の平行板の間に挟まれたインキが、荷重板の自重（１１５グラム）によって、同心円状に広がる特性を経時的に観察し、６０秒後のインキの広がり直径をダイアメーター値（ＤＭ［ｍｍ］）として測定した。本評価項目においてＤＭが２５ｍｍ未満となる組成では、印刷機上で壺上がり、インキローラ間の転移不良といった印刷適性面での不良が発現し易くなる。
ＤＭが３５ｍｍ以上であれば良好とする。
（評価基準）
５：４０ｍｍ以上
４：３５〜４０ｍｍ未満
３：３０〜３５ｍｍ未満
２：２５〜３０ｍｍ未満
１：２５ｍｍ未満
【００５９】
[評価項目３：硬化性]
硬化性は、評価項目１の手順にて作製した印刷物ベタ部表面を、紫外線照射直後に爪スクラッチ法にて傷付きの程度を確認し次の５段階にて目視評価した。爪で擦ってインキ硬化皮膜に傷が発生する組成では、印刷物の断裁や製函、輸送といった各工程において、印刷物が損傷し易くなる。
評価３以上であれば使用可能な水準とみなす。
（評価基準）
５：爪スクラッチで傷がまったく発生せず、硬化性は最良である。
４：爪スクラッチで微小な傷が僅かに見られる。
３：爪スクラッチで傷が見られるが、使用できるレベルである。
２：爪スクラッチで傷が発生し、硬化性が十分であるとは言えない。
１：爪スクラッチで簡単に傷が発生し、硬化性が最も悪い。
【００６０】
以下に、活性エネルギー線硬化型オフセット墨インキの各評価結果を示す。
【００６１】
【表１】
2020019915.tif 000002
【００６２】
【表２】
2020019915.tif 000003
【００６３】
【表３】
2020019915.tif 000004
【００６４】
【表４】
2020019915.tif 000005
【００６５】
【表５】
2020019915.tif 000006
【００６６】
【表６】
2020019915.tif 000007
【００６７】
【表７】
2020019915.tif 000008
【００６８】
【表８】
2020019915.tif 000009
表１〜８の数値は質量％である。各表に示す諸原料及び略を以下に示す。
・ダイソーイソダップ：ジアリルイソフタレート樹脂、平均重量分子量５万：（株）大阪ソーダ社製
・ダイソーダップＡ：ジアリルオルソフタレート樹脂、平均重量分子量５．５万：（株）大阪ソーダ社製
・ＣＮ７３６：塩素化ポリエステルアクリレート（Ｓａｒｔｏｍｅｒ社製）
・アロニックスＭ−４００：ジペンタエリスリトールヘキサアクリレート、東亜合成（株）社製
・Ｍｉｒａｍｅｒ  Ｍ４１０：ジトリメチロールプロパンテトラアクリレート、ＭＩＷＯＮ社製
・ネオマー  ＴＡ−５０５：トリメチロールプロパンプロピレンオキサイド付加体トリアクリレート、三洋化成工業社製
・Ｍｉｒａｍｅｒ  Ｍ２１６：ネオペンチルグリコールプロピレンオキサイド付加体ジアクリレート、ＭＩＷＯＮ社製
・アロニックスＭ−３５０：トリメチロールプロパンエチレンオキサイド付加体トリアクリレート、東亜合成（株）社製
・ＯＴＡ４８０：グリセリンプロピレンオキサイド付加体トリアクリレート、ダイセル・オルネクス（株）社製
・アロニックスＭ−３０９：トリメチロールプロパントリアクリレート、東亜合成（株）社製
・ＲＥＧＡＬ  ２５０Ｒ：カーボンブラック（キャーボット社製）
・ハイフィラー＃５０００ＰＪ：含水ケイ酸マグネシウムによるタルク、松村産業（株）社製
・炭酸マグネシウムＴＴ：塩基性炭酸マグネシウム、ナイカイ塩業（株）社製
・ＡＥＲＯＳＩＬ２００：シリカ、日本アエロジール（株）社製
・白艶華ＴＤＤ：炭酸カルシウム、白石工業（株）社製
・Ｓ−３８１−Ｎ１：オレフィン系微粉末ワックス、ＳＨＡＭＲＯＣＫ  ＴＥＣＮＯＬＯＧＩＥ社製
・Ｏｍｎｉｒａｄ  ＴＰＯ：２，４，６−トリメチルベンゾイルジフェニルフォスフィンオキサイド、数平均分子量４１８．５、ＩＧＭ社製
・ＥＡＢ−ＳＳ：４，４’−ビス−（ジエチルアミノ）ベンゾフェノン、大同化成（株）社製
・Ｏｍｎｉｒａｄ  ３６９：α−アミノアルキルフェノン系開始剤、２−ベンジル−２−ジメチルアミノ−１−（４−モルフォリノフェニル）−ブタノン−１、ＩＧＭ社製
・Ｏｍｎｉｒａｄ  ３７９：２−ジメチルアミノ−２−（４メチルベンジル）−１−（４−モルホリノフェニル）−ブタン−１−オン、ＩＧＭ社製
・Ｏｍｎｉｒａｄ  ９０７：α−アミノアルキルフェノン系開始剤、２−メチル−１−[４−（メチルチオ）フェニル]−２−モルフォリノプロパン−１−オン、ＩＧＭ社製
・ＫＡＹＡＣＵＲＥ  ＤＥＴＸ−Ｓ：２，４−ジエチルシロキサントン、日本化薬（株）社製
・Ｏｍｎｉｒａｄ  １８４：１−ヒドロキシ−シクロヘキシル−フェニル−ケトン、ＩＧＭ社製
【００６９】
実施例に記載の活性エネルギー線硬化型オフセットインキ組成物では、紙剥けを抑制しつつ、優れた硬化性、優れた流動性を兼備する結果となった。
結果となった。
【産業上の利用可能性】
【００７０】
本発明の活性エネルギー線オフセットインキ組成物を用いたインキ、及びそのインキを用いて印刷された印刷物は、食品・飲料・サニタリー・コスメ・おもちゃ・機器・医薬品等の紙器パッケージ用途や、書籍・チラシ・ポスター・カタログ・カード・ダイレクトメール・パンフレット・ＣＤジャケット・シールラベル等の商業印刷用途に幅広く展開され得る。